【技术领域】
[0001]本发明涉及一种复合面料及其加工工艺,应用于复合面料的生产加工领域。
【背景技术】
[0002]面料常见于日常生活中,是用来制作服装、家用纺织品、装饰品以及其它工艺品、生活用品、工农业生产用品、军用物品等等的表面材料,目前,采用现有的工艺生产出来的面料质量不是很好,韧性也比较差。
【发明内容】
[0003]为解决现有技术方案的缺陷,本发明公开了一种质量好、成本低的复合面料及其加工工艺。
[0004]本发明公开了一种复合面料,按照质量百分比,由以下组分组成:聚氯乙烯树脂20%-30%、苯基硅油4%-6%、硬脂酸锌1%-3%、白油2%-4%、玄武岩纤维5%_15%、偶氮二甲酰胺4%-6%、剑麻纱线10%-20%、雪尼尔纱10%-20%、珠粒绒5%_15%、碳纤维5%_15%。
[0005]进一步的,作为优选,本发明公开了一种复合面料,按照质量百分比,由以下组分组成:聚氯乙烯树脂25%、苯基硅油5%、硬脂酸锌2%、白油3%、玄武岩纤维10%、偶氮二甲酰胺5%、剑麻纱线15%、雪尼尔纱15%、珠粒绒10%、碳纤维10%。
[0006]进一步的,本发明所述的一种复合面料,其制备方法为:
步骤1:按照上述质量百分比,将聚氯乙烯树脂、苯基硅油、硬脂酸锌、白油、偶氮二甲酰胺加入到搅拌器内搅拌均匀;
步骤2:将搅拌均匀的物料加入到熔融挤出机内熔融挤出;
步骤3:将熔融挤出的物料与玄武岩纤维、剑麻纱线、雪尼尔纱、珠粒绒、碳纤维同时加入到压延复合机内进行压延复合,从而得到复合面料。
[0007]本发明所述的复合面料中加入了玄武岩纤维、剑麻纱线、雪尼尔纱、珠粒绒、碳纤维,因此质量比较好,韧性比较高,而且本发明的生产工艺简单,利于操作,生产成本低,适宜于广泛推广使用。
【具体实施方式】
[0008]本发明公开了一种复合面料,按照质量百分比,由以下组分组成:聚氯乙烯树脂20%-30%、苯基硅油4%-6%、硬脂酸锌1%-3%、白油2%-4%、玄武岩纤维5%_15%、偶氮二甲酰胺4%-6%、剑麻纱线10%-20%、雪尼尔纱10%-20%、珠粒绒5%_15%、碳纤维5%_15%。
[0009]进一步的,作为优选,本发明公开了一种复合面料,按照质量百分比,由以下组分组成:聚氯乙烯树脂25%、苯基硅油5%、硬脂酸锌2%、白油3%、玄武岩纤维10%、偶氮二甲酰胺5%、剑麻纱线15%、雪尼尔纱15%、珠粒绒10%、碳纤维10%。
[0010]进一步的,本发明所述的一种复合面料,其制备方法为:
步骤1:按照上述质量百分比,将聚氯乙烯树脂、苯基硅油、硬脂酸锌、白油、偶氮二甲酰胺加入到搅拌器内搅拌均匀;
步骤2:将搅拌均匀的物料加入到熔融挤出机内熔融挤出;
步骤3:将熔融挤出的物料与玄武岩纤维、剑麻纱线、雪尼尔纱、珠粒绒、碳纤维同时加入到压延复合机内进行压延复合,从而得到复合面料。
[0011]实施例1
步骤1:按照质量百分比,将25%聚氯乙烯树脂、5%苯基硅油、2%硬脂酸锌、3%白油、5%偶氮二甲酰胺加入到搅拌器内搅拌均匀;
步骤2:将搅拌均匀的物料加入到熔融挤出机内熔融挤出;
步骤3:将熔融挤出的物料与10%玄武岩纤维、15%剑麻纱线、15%雪尼尔纱、10%珠粒绒、10%碳纤维同时加入到压延复合机内进行压延复合,从而得到复合面料。
[0012]最后应说明的是:以上实施例仅用以说明本发明而并非限制本发明所描述的技术方案;因此,尽管本说明书参照上述的各个实施例对本发明已进行了详细的说明,但是,本领域的普通技术人员应当理解,仍然可以对本发明进行修改或等同替换;而一切不脱离本发明的精神和范围的技术方案及其改进,其均应涵盖在本发明的权利要求范围中。
【主权项】
1.一种复合面料,其特征在于:按照质量百分比,由以下组分组成:聚氯乙烯树脂20%-30%、苯基硅油4%-6%、硬脂酸锌1%-3%、白油2%-4%、玄武岩纤维5%_15%、偶氮二甲酰胺4%-6%、剑麻纱线10%-20%、雪尼尔纱10%-20%、珠粒绒5%_15%、碳纤维5%_15%。2.根据权利要求1所述的一种复合面料,其特征在于:按照质量百分比,由以下组分组成:聚氯乙烯树脂25%、苯基硅油5%、硬脂酸锌2%、白油3%、玄武岩纤维10%、偶氮二甲酰胺5%、剑麻纱线15%、雪尼尔纱15%、珠粒绒10%、碳纤维10%。3.根据权利要求1所述的一种复合面料,其特征在于:其制备方法为: 步骤1:按照上述质量百分比,将聚氯乙烯树脂、苯基硅油、硬脂酸锌、白油、偶氮二甲酰胺加入到搅拌器内搅拌均匀; 步骤2:将搅拌均匀的物料加入到熔融挤出机内熔融挤出; 步骤3:将熔融挤出的物料与玄武岩纤维、剑麻纱线、雪尼尔纱、珠粒绒、碳纤维同时加入到压延复合机内进行压延复合,从而得到复合面料。
【专利摘要】本发明公开了一种复合面料,按照质量百分比,由以下组分组成:聚氯乙烯树脂20%-30%、苯基硅油4%-6%、硬脂酸锌1%-3%、白油2%-4%、玄武岩纤维5%-15%、偶氮二甲酰胺4%-6%、剑麻纱线10%-20%、雪尼尔纱10%-20%、珠粒绒5%-15%、碳纤维5%-15%。其制备方法为:将聚氯乙烯树脂、苯基硅油、硬脂酸锌、白油、偶氮二甲酰胺加入到搅拌器内搅拌均匀;将搅拌均匀的物料加入到熔融挤出机内熔融挤出;将熔融挤出的物料与剩余组分同时加入到压延复合机内进行压延复合,从而得到复合面料。本发明具有产品质量好等优点。
【IPC分类】D06N7/02
【公开号】CN105133376
【申请号】CN201510472898
【发明人】庄千川
【申请人】安徽英特罗斯服饰有限公司